참고 예 4 와 동일 한 반응 용기 에 , 수 평균 분자량 1 , 989 ( 수산기 가 56 . 4 ) 의 1 , 10 - 데칸 디 올 ( a 2 - 1 ) / 1 , 4 - 부탄 디 올 ( a 1 - 1 ) ( 몰 ％ 비 : 71 / 29 ) 공중합 폴리 카르보 네이트 디 올 ( A 1 - 3 ) 120 부 , 수 평균 분자량 2 , 000 ( 수산기 가 56 . 1 ) 의 1 , 6 - 헥 산디 올 ( a 3 - 2 ) 폴리 카르보 네이트 디 올 ( A 2 '- 1 ) 80 부 , EG ( C - 1 ) 8 . 9 부 , DMPA ( A 3 - 1 ) 5 . 02 부 , HDI ( B - 2 ) 56 . 0 부 및 아세톤 112 부 를 투입 하 고 , 반응계 를 질소 가스 로 치환 한 뒤 , 교반 하 80 ℃ 에서 12 시간 반응 시켜 , 말단 이 소시아 네 이 트 기 우레탄 예비 중합체 의 아세톤 용액 을 얻 었 다 . 얻 어 진 해당 아세톤 용액 을 실온 까지 냉각 하 고 , 희석 용제 로서 의 아세톤 742 . 9 부 , 중화제 로서 의 트리 에틸아민 7 . 1 부 를 첨가 하 였 다 . 물 583 . 3 부 를 해당 아세톤 용액 에 첨가 하 고 호모 믹서 로 1 분 간 교반 하 여 유화 한 후 , 감압 하 에서 아세톤 을 증류 제거 하 고 , 실온 까지 냉각 한 후 에 물 을 첨가 하 여 고형분 40 wt ％ 로 조정 하 여 , 폴리우레탄 수지 수성 분 산체 ( P - 2 ) 를 얻 었 다 .